"下記式1で表される繰り返し単位を含み、且つ、一分子中に、3縮合環を側鎖に2種以上有することを特徴とする、重合体。式1中、Ar1~Ar3は、各々独立に、置換基を有していてもよい芳香族炭化水素環基又は置換基を有していてもよい芳香族複素環基を表し、Ar4及びAr5は、各々独立に、3環以上の芳香族縮合環を含む基を表す。Ar6及びAr7は、各々独立に、直接結合、置換基を有していてもよい芳香族炭化水素環基又は置換基を有していてもよい芳香族複素環基を表し、R1及びR2は、各々独立に、水素原子、置換基を有していてもよいアルキル基、置換基を有していてもよいアルコキシ基、置換基を有してもよい芳香族炭化水素環基又は置換基を有していてもよい芳香族複素環基を表し、qは1~6の整数を示し、rは0~5の整数を表す。R1及びR2は互いに結合して環を形成してもよい。架橋性基を含むことを特徴とする、請求項1に記載の重合体。前記架橋性基が、下記架橋性基群Tの中から選ばれる基である請求項1又は請求項2に記載の重合体。<架橋性基群T>前記式中、R21~R23は、各々独立に、水素原子又は置換基を有していてもよいアルキル基を示し、Ar21は置換基を有していてもよい芳香族炭化水素環基又は置換基を有していてもよい芳香族複素環基を示す。尚、ベンゾシクロブテン環は、置換基を有していてもよく、また置換基同士が互いに結合して環を形成してもよい。重量平均分子量Mwが20,000以上であり、分散度Mw/Mn;Mnは数平均分子量を表す。が2.4以下である請求項1~3のいずれか一項に記載の重合体。請求項1~4のいずれか一項に記載の重合体からなる有機電界発光素子材料。請求項1~4のいずれか一項に記載の重合体を含有する有機電界発光素子用組成物。基板上に、陽極、陰極、及び該陽極と該陰極の間に有機層を有する有機電界発光素子において、該有機層が、請求項6に記載の有機電界発光素子用組成物を用いて、湿式成膜法で形成された層を含むことを特徴とする、有機電界発光素子。前記湿式成膜法で形成された層が、正孔注入層及び/又は正孔輸送層であることを特徴とする、請求項7に記載の有機電界発光素子。前記正孔注入層及び正孔輸送層並びに発光層を有し、前記正孔注入層、正孔輸送層及び発光層の全てが湿式成膜法により形成された請求項8に記載の有機電界発光素子。請求項7~9のいずれか一項に記載の有機電界発光素子を有する有機EL表示装置。請求項7~9のいずれか一項に記載の有機電界発光素子を有する有機EL照明。本発明は、上記課題を鑑みてなされたものであり、正孔注入輸送能が高い重合体と、該重合体を含む有機電界発光素子用組成物を提供することを課題とする。本発明はまた、駆動電圧が低く、発光効率が高い有機電界発光素子、並びに高品質の有機EL表示装置及び有機EL照明を提供することを課題とする。本発明者らは、上記課題を解決するために鋭意検討した結果、I主鎖にメチレン基を有し、II側鎖に異なる2種の、特定の芳香族縮合環を有する重合体が、上記課題を解決することを見出して、本発明に到達した。即ち、本発明は、下記式1で表される繰り返し単位を含み、且つ、一分子中に、3縮合環を側鎖に2種以上有する重合体、有機電界発光素子材料、有機電界発光素子用組成物、有機電界発光素子、有機EL表示装置及び有機EL照明に存する。式1中、Ar1~Ar3は、各々独立に、置換基を有していてもよい芳香族炭化水素環基又は置換基を有していてもよい芳香族複素環基を表し、Ar4及びAr5は、各々独立に、3環以上の芳香族縮合環を含む基を表す。Ar6及びAr7は、各々独立に、直接結合、置換基を有していてもよい芳香族炭化水素環基又は置換基を有していてもよい芳香族複素環基を表し、R1及びR2は、各々独立に、水素原子、置換基を有していてもよいアルキル基、置換基を有していてもよいアルコキシ基、置換基を有してもよい芳香族炭化水素環基又は置換基を有していてもよい芳香族複素環基を表し、qは1~6の整数を示し、rは0~5の整数を表す。R1及びR2は互いに結合して環を形成してもよい。本発明の重合体は、正孔注入輸送能に優れた重合体である。更に、湿式成膜法により積層化が可能であり、架橋をさせて有機溶剤に不溶とした後も、一重項励起準位及び三重項励起準位が高く、高い正孔輸送能及び電気化学的安定性を有することから有機電界発光素子用材料として有用であり、当該重合体を用いて得られた有機電界発光素子は、発光効率が高く、低い電圧で駆動可能であるとともに駆動安定性が高く、有機EL表示装置及び有機EL照明用として有用である。以下に本発明の実施の形態を詳細に説明するが、以下に記載する構成要件の説明は、本発明の実施態様の一例代表例であり、本発明はその要旨を超えない限り、これらの内容に特定されない[重合体]本発明の重合体は、下記式1で表される繰り返し単位を含み、且つ、一分子中に、3縮合環を側鎖に2種以上有する、重合体である。式1中、Ar1~Ar3は、各々独立に、置換基を有していてもよい芳香族炭化水素環基又は置換基を有していてもよい芳香族複素環基を表し、Ar4及びAr5は、各々独立に、3環以上の芳香族縮合環を含む基を表す。Ar6及びAr7は、各々独立に、直接結合、置換基を有していてもよい芳香族炭化水素環基又は置換基を有していてもよい芳香族複素環基を表し、R1及びR2は、各々独立に、水素原子、置換基を有していてもよいアルキル基、置換基を有していてもよいアルコキシ基、置換基を有してもよい芳香族炭化水素環基又は置換基を有していてもよい芳香族複素環基を表し、qは1~6の整数を示し、rは0~5の整数を表す。R1及びR2は互いに結合して環を形成してもよい。本発明の重合体は、一分子中に、3縮合環を側鎖に2種以上有する重合体である。一分子中に、3縮合環を側鎖に2種以上有するとは、イ一つの繰り返し単位中に3環以上の縮合環を側鎖に2種以上含んでいる場合、又は、ロ3環以上の縮合環を側鎖に1種のみ含まれる式1で表される繰り返し単位を、一分子中に2つ以上含む、ことを意味する。つまり、本発明の重合体は、イ及び/又はロであればよい。イとしては、rが1以上で、Ar4とAr5が、異なる3縮合環であるか、又は複数含まれるAr5が、異なる3縮合環である場合が挙げられる。また、ロとしては、下記の場合が挙げられる。3環以上の縮合環を側鎖に1種のみ含まれる式1で表される繰り返し単位は、例えば、r=0で、側鎖がAr4のみである繰り返し単位Ar=1~5で、Ar4と複数含まれるAr5が全て同じである繰り返し単位Bが挙げられる。つまり、ロとする為には、2種以上のAを含む、2種以上のBを含む、A及びBを含み、側鎖Ar4が異なる場合などが該当する。Ar1~Ar3についてAr1~Ar3は、各々独立に、置換基を有していてもよい芳香族炭化水素環基又は置換基を有していてもよい芳香族複素環基を表す。置換基を有していてもよい芳香族炭化水素環基としては、例えば、ベンゼン環、ナフタレン環、アントラセン環、フェナントレン環、ペリレン環、テトラセン環、ピレン環、ベンズピレン環、クリセン環、トリフェニレン環、アセナフテン環、フルオランテン環、フルオレン環などの、6員環の単環又は2~5縮合環由来の基が挙げられる。置換基を有していてもよい芳香族複素環基としては、例えば、フラン環、ベンゾフラン環、チオフェン環、ベンゾチオフェン環、ピロール環、ピラゾール環、イミダゾール環、オキサジアゾール環、インドール環、カルバゾール環、ピロロイミダゾール環、ピロロピラゾール環、ピロロピロール環、チエノピロール環、チエノチオフェン環、フロピロール環、フロフラン環、チエノフラン環、ベンゾイソオキサゾール環、ベンゾイソチアゾール環、ベンゾイミダゾール環、ピリジン環、ピラジン環、ピリダジン環、ピリミジン環、トリアジン環、キノリン環、イソキノリン環、シノリン環、キノキサリン環、フェナントリジン環、ベンゾイミダゾール環、ペリミジン環、キナゾリン環、キナゾリノン環、アズレン環などの、5又は6員環の単環又は2~4縮合環由来の基が挙げられる。中でも、溶解性及び耐熱性の点から、Ar1~Ar3は、ベンゼン環、ナフタレン環、アントラセン環、フェナントレン環、トリフェニレン環、ピレン環、チオフェン環、ピリジン環、フルオレン環からなる群より選ばれる環由来の基が好ましい。さらに、Ar1~Ar3における芳香族炭化水素環基又は芳香族複素環が有していてもよい置換基としては、特に制限はないが、例えば、下記置換基群Zから選ばれる基が挙げられる。尚、Ar1~Ar3は、置換基を1個有していてもよく、2個以上有していてもよい。2個以上有する場合、1種類を有していてもよく、2種類以上を任意の組み合わせ及び任意の比率で有していてもよい。置換基群Z例えばメチル基、エチル基等の、炭素数が通常1以上であり、通常24以下、好ましくは12以下であるアルキル基;例えばビニル基等の、炭素数が通常2以上であり、通常24以下、好ましくは12以下であるアルケニル基;例えばエチニル基等の、炭素数が通常2以上であり、通常24以下、好ましくは12以下であるアルキニル基;例えばメトキシ基、エトキシ基等の、炭素数が通常1以上であり、通常24以下、好ましくは12以下であるアルコキシ基;例えばフェノキシ基、ナフトキシ基、ピリジルオキシ基等の、炭素数が通常4以上、好ましくは5以上であり、通常36以下、好ましくは24であるアリールオキシ基;例えばメトキシカルボニル基、エトキシカルボニル基等の、炭素数が通常2以上であり、通常24以下、好ましくは12以下であるアルコキシカルボニル基;例えばジメチルアミノ基、ジエチルアミノ基等の、炭素数が通常2以上であり、通常24以下、好ましくは12以下であるジアルキルアミノ基;例えばジフェニルアミノ基、ジトリルアミノ基、N-カルバゾリル基等の、炭素数が通常10以上、好ましくは12以上であり、通常36以下、好ましくは24以下のジアリールアミノ基;例えばフェニルメチルアミノ基等の、炭素数が通常7であり、通常36以下、好ましくは24以下であるアリールアルキルアミノ基;例えばアセチル基、ベンゾイル基等の、炭素数が通常2であり、通常24以下、好ましくは12であるアシル基;例えばフッ素原子、塩素原子等のハロゲン原子;例えばトリフルオロメチル基等の、炭素数が通常1以上であり、通常12以下、好ましくは6以下のハロアルキル基;例えばメチルチオ基、エチルチオ基等の、炭素数が通常1以上であり、通常24以下、好ましくは12以下のアルキルチオ基;例えばフェニルチオ基、ナフチルチオ基、ピリジルチオ基等の、炭素数が通常4以上、好ましくは5以上であり、通常36以下、好ましくは24以下であるアリールチオ基;例えばトリメチルシリル基、トリフェニルシリル基等の、炭素数が通常2以上、好ましくは3以上であり、通常36以下、好ましくは24以下であるシリル基;例えばトリメチルシロキシ基、トリフェニルシロキシ基等の、炭素数が通常2以上、好ましくは3以上であり、通常36以下、好ましくは24以下であるシロキシ基;シアノ基;例えばフェニル基、ナフチル基等の、炭素数が通常6以上であり、通常36以下、好ましくは24以下である芳香族炭化水素環基;例えばチエニル基、ピリジル基等の、炭素数が通常3以上、好ましくは4以上であり、通常36以下、好ましくは24以下である芳香族複素環基。これらの置換基の中でも、有機溶剤に対する溶解性が向上する点から、炭素数1~12のアルキル基及び炭素数1~12のアルコキシ基が好ましい。また、上記各置換基がさらに置換基を有していてもよく、その例としては前記置換基群Zに例示した基が挙げられる。Ar1~Ar3の置換基の式量としては、さらに置換した置換基を含めて、500以下が好ましく、250以下がさらに好ましい。置換基の式量が大きすぎると電荷輸送能が低下する可能性がある。さらにAr1~Ar3の式量は、通常65以上、好ましくは75以上であり、通常500以下、好ましくは300以下、より好ましくは200以下である。上記範囲内であると、有機溶剤に対する溶解性が良好であるため好ましい。尚、qが2以上である場合に、複数含まれるAr2は、各々同じでもよく、また異なっていてもよい。更に、rが2以上である場合に、複数含まれるAr3は、各々同じでもよく、また異なっていてもよい。Ar4及びAr5についてAr4及びAr5は、各々独立に3環以上の芳香族縮合環を含む基を表す。つまり、Ar4及びAr5は、3環以上の芳香族縮合環であってもよく、また置換基として、3環以上の芳香族縮合環を有していてもよい。尚、rが2以上である場合に、複数含まれるAr5は、各々同じでもよく、また異なっていてもよい。本発明においては、重合体の電荷輸送能が向上し易い点から、Ar4及びAr5は下記式2で表される基であることが好ましい。上記式中、Ar8は、直接結合、置換基を有していてもよい芳香族単環、又は芳香族2縮合環を表し、Ar9は、3環以上の芳香族縮合環を表す。sは、0~5の整数を表し、tは、1~5の整数を表す。{Ar8及びsについて}Ar8は、直接結合、置換基を有していてもよい芳香族単環、又は芳香族2縮合環を表す。上記芳香族単環又は芳香族2縮合環の具体例としては、ベンゼン環、ナフタレン環、インデン環等の炭化水素系芳香族化合物と、フラン環、ピロール環、チオフェン環、ベンゾフラン環、インドール環、インダゾール環、クマロン環、ベンズイミダゾロン環、ベンゾチオフェン環、ベンゾオキサゾール環、ベンゾチアゾール環、ベンゾイミダゾール環、ピリジン環、キノリン環、イソキノリン環、ピラジン環等の複素環系芳香族化合物との縮合環及びこれらの誘導体を表す。また、上記芳香族単環又は芳香族2縮合環が有していてもよい置換基は、Ar1~Ar3における置換基の種類と同様である。sの値は、通常0~5、好ましくは0~2の整数である。この範囲内であると、重合体の有機溶剤に対する溶解性が良好である点で好ましい。尚、sが2以上の場合、複数含まれるAr8は、互いに同じでもよく、また異なっていてもよい。{Ar9及びtについて}Ar9は、3環以上の芳香族縮合環を表す。3環以上の芳香族縮合環とは、3環以上が縮合して形成された芳香環を意味する。3環以上の芳香族縮合環の炭素数は、重合体の正孔注入輸送能が高く、また有機溶剤に対する溶解性が高い点で、通常10~30、好ましくは10~20である。3環以上の芳香族縮合環の具体例としては、フルオレン環、ジベンゾフラン環、ジベンゾチオフェン環、カルバゾール環、アントラセン環、ジヒドロアントラセン環、ジヒドロフェナントレン環、フルオランテン環、ピレン環、テトラヒドロピレン環、ベンゾキノリン環、イミノスチルベン環、ピリドインドール環、フェナントレン環、フェナントロリン環、フェナジン環、アクリドン環、ジベンゾジオキシン環、キサントン環、フェノキサジン環、フェノキサチイン環、インデノカルバゾール環、ベンゾジチオフェン環、チアントレン環、フェノチアジン環、ベンゾフルオレン環等が挙げられる。中でも、6-5-6員環構造を有するフルオレン環、ジベンゾフラン環、ジベンゾチオフェン環及びカルバゾール環が好ましい。つまり、Ar9として、フルオレン環、ジベンゾフラン環、ジベンゾチオフェン環及びカルバゾール環の群からなる少なくとも2種を含む重合体であることが好ましい。Ar9における、3環以上の芳香族縮合環は、更に置換基を有していてもよく、該置換基としては、前記<置換基群Z>の項で記載のものが挙げられる。また、置換基の数は1個であってもよく、2個以上であってもよい。2個以上の場合、1種類を有していてもよく、2種類以上を任意の組み合わせ及び任意の比率で有していてもよい。tの値は、通常1~5、好ましくは1又は2の整数である。この範囲内であると、重合体の有機溶剤に対する溶解性が良好である点で好ましい。尚、tが2以上である場合、複数含まれるAr9は、同じでもよく、また異なっていてもよい。Ar6及びAr7についてAr6及びAr7は、各々独立に、直接結合、置換基を有していてもよい芳香族炭化水素環基又は置換基を有していてもよい芳香族複素環基を表す。前記芳香族炭化水素環基及び芳香族複素環基としては、前記Ar1~Ar3についての項に記載のものと同様であり、有していてもよい置換基も同様である。尚、Ar6及びAr7は、重合体の正孔輸送能が向上し易い点で、直接結合またはベンゼン環であることが好ましい。R1及びR2についてR1及びR2は、各々独立に、水素原子、置換基を有していてもよいアルキル基、置換基を有していてもよいアルコキシ基、置換基を有してもよい芳香族炭化水素環基又は置換基を有していてもよい芳香族複素環基を表す。アルキル基としては、炭素数1~30のものが挙げられる。アルコキシ基としては、例えば、メトキシ基、エトキシ基、イソプロピルオキシ基、シクロヘキシルオキシ基、オクタデシルオキシ基等が挙げられる。前記芳香族炭化水素環基及び芳香族複素環基としては、前記Ar1~Ar3についての項に記載のものと同様である。また、有していてもよい置換基も同様である。中でも、R1及びR2は、重合体の有機溶剤に対する溶解性、及び正孔輸送能が高い点で、炭素数1~10のアルキル基であることが好ましい。つまり、R1及びR2が、3環以上の芳香族縮合環を含む基であってもよいが、本発明の効果を良好に得られる点では、上記の通り、R1及びR2は、炭素1~10のアルキル基であることが好ましい。尚、R1及びR2は互いに結合して環を形成してもよく、該環としては、正孔輸送能が向上し易い点で、好適な例として、シクロブタン環、シクロペンタン環、シクロヘキサン環、シクロヘプタン環、シクロドデカン環が挙げられる。また、qが2以上である場合に、複数含まれるR1及びR2は、各々独立に同じでもよく、また異なっていてもよい。qについてqは1~6の整数を表す。重合体のイオン化ポテンシャルを制御し易く、また正孔輸送能が高くなる点で、好ましくは1~4、更に好ましくは1~2である。rについてrは0~5の整数を表す。重合体のイオン化ポテンシャルを制御し易く、また正孔輸送能が高くなる点で、好ましくは0~3、更に好ましくは0~2である。[架橋性基について]本発明の重合体は、湿式成膜法により積層体を形成し易い点で、架橋性基を含む場合が好ましい。ここで、架橋性基とは、熱及び/又は活性エネルギー線の照射により近傍に位置するほかの分子の同一又は異なる基と反応して、新規な化学結合を生成する基のことをいう。中でも、架橋性基としては、架橋しやすいという点から、下記<架橋性基群T>が挙げられる。<架橋性基群T>前記式中、R21~R23は、各々独立に、水素原子又は置換基を有していてもよいアルキル基を表し、Ar21は置換基を有していてもよい芳香族炭化水素環基又は置換基を有していてもよい芳香族複素環基を表す。尚、ベンゾシクロブテン環は、置換基を有していてもよく、また置換基同士が互いに結合して環を形成してもよい。架橋性基としては、例えばエポキシ基、オキセタン基等の環状エーテル基、ビニルエーテル基等のカチオン重合によって架橋する基が好ましい。反応性が高く、溶剤に対する溶解性を容易に低下できるためである。中でも、カチオン重合の速度を制御しやすい点ではオキセタン基が特に好ましく、カチオン重合の際に素子の劣化を招く可能性のあるヒドロキシル基が生成しにくい点では、酸素原子を介してビニル基が結合するビニルエーテル基が特に好ましい。また、例えばシンナモイル基などのアリールビニルカルボニル基、ベンゾシクロブテン環由来の基等の環化付加反応する基は、電気化学的安定性をさらに向上させる点では好ましい。架橋性基として、電気化学的安定性に優れる点から、下記式で表される基が特に好ましい。上記式中のベンゾシクロブテン環は、置換基を有していてもよい。また、置換基同士が、互いに結合して環を形成してもよい。尚、本発明の重合体が有する架橋性基の種類は、1種類であってもよく、2種類以上が任意の組み合わせ及び任意の比率で併用されていてもよい。本発明の重合体が架橋性基を有する場合、式1で表される繰り返し単位中にあってもよく、またその他の繰り返し単位にあってもよいが、いずれの場合であっても側鎖に含まれるのが好ましい。つまり、式1で表される繰り返し単位中に架橋性基が含まれる場合、成膜した後の未反応架橋性基が少なく、得られる素子の駆動寿命に影響を及ぼし難いという点で、Ar4及び/又はAr5に置換基として架橋性基を含むことが好ましい。分子内において、架橋性基はAr4及び/又はAr5の3環以上の芳香族縮合環に直接結合していてもよいが、適切な2価の基を介して結合していてもよい。この2価の基としては、-O-基、-C=O-基又は置換基を有していてもよい-CH2-基からなる群より選ばれる基を任意の組み合わせ、比率及び順番で1~30個連結してなる2価の基が好ましい。架橋性基の割合本発明の重合体が有する架橋性基の数は、分子量1000あたりの数で表すことができる。本発明の重合体が有する架橋性基の数を、分子量1000あたりの数で表した場合、分子量1000あたり、通常3.0個以下、好ましくは2.0個以下、さらに好ましくは1.0以下、また通常0.01以上、好ましくは005以上である。上記範囲内であると、クラックによって平坦な膜が形成しにくくなることがなく、また架橋した後の膜中に残る未反応架橋性基が少なく、得られる素子の駆動寿命に影響を及ぼし難い。更に、架橋した後の膜において、溶剤に対する溶解性の低下が十分で、湿式成膜による多層積層構造の形成がし易い点で好ましい。ここで、重合体の分子量1000あたりの架橋性基の数は、重合体からその末端基を除いて、合成時の仕込みモノマーのモル比と、構造式から算出する。例えば、後述の<ポリマーの合成>目的ポリマー1の合成例1で合成した目的ポリマー1の場合で説明する。目的ポリマー1において、末端基を除いた繰り返し単位の分子量は平均648.85であり、また架橋性基は、1繰り返し単位当たり平均0.057個である。これを単純比例により計算すると、分子量1000あたりの架橋性基の数は、0.088個と算出される。その他の繰り返し単位について本発明の重合体は、前記式1で表される繰り返し単位以外の繰り返し単位以下、その他の繰り返し単位と称するを含んでいてもよく、その他の繰り返し単位として、下記式3で表される繰り返し単位を含むことが好ましい。式3中、Ar11~Ar15は、各々独立に、置換基を有していてもよい芳香族炭化水素環基又は置換基を有していてもよい芳香族複素環基を表す。但し、Ar14及びAr15は、3環以上の芳香族縮合環を含む基ではない。Ar16及びAr17は、各々独立に、直接結合、置換基を有していてもよい芳香族炭化水素環基又は置換基を有していてもよい芳香族複素環基を表し、R11及びR12は、各々独立に、水素原子、置換基を有していてもよいアルキル基、置換基を有していてもよいアルコキシ基、置換基を有してもよい芳香族炭化水素環基又は置換基を有していてもよい芳香族複素環基を表し、q1は1~6の整数を示し、r1は0~5の整数を表す。R11及びR12は互いに結合して環を形成してもよい。Ar11~Ar15についてAr11~Ar15は、各々独立に、置換基を有していてもよい芳香族炭化水素環基又は置換基を有していてもよい芳香族複素環基を表す。但し、Ar14及びAr15は、3環以上の芳香族縮合環を含む基ではない。前記芳香族炭化水素環基及び芳香族複素環基は、前記Ar1~Ar3についての項に記載のものと同様である。好ましい態様、及び有していてもよい置換基についても同様である。尚、本発明の重合体は、架橋性基を含むことが好ましく、前記式3で表される繰り返し単位を含む場合は、Ar14及び/又はAr15に、架橋性基を含むことが特に好ましい。尚、架橋性基は、Ar14及び/又はAr15に直接結合してもよく、また、適切な2価の基を介して結合してもよい。該適切な2価の基としては、前記架橋性基についての、Ar4及び/又はAr5におけると同様である。Ar16及びAr17についてAr16及びAr17は、各々独立に、直接結合、置換基を有していてもよい芳香族炭化水素環基又は置換基を有していてもよい芳香族複素環基を表す。前記芳香族炭化水素環基及び芳香族複素環基は、前記Ar1~Ar3についての項に記載のものと同様である。好ましい態様、及び有していてもよい置換基についても同様である。R11及びR12についてR11及びR12は、各々独立に、水素原子、置換基を有していてもよいアルキル基、置換基を有していてもよいアルコキシ基、置換基を有してもよい芳香族炭化水素環基又は置換基を有していてもよい芳香族複素環基を表す。R11及びR12の具体例、好ましい態様については、前記R1及びR2についての項に記載のものと同様である。q1についてq1は1~6の整数を表す。好ましい態様等は、前記qについての項と同様である。r1についてr1は0~5の整数を表す。好ましい態様等は、前記rについての項と同様である。式1で表される繰り返し単位を含む割合本発明の重合体は、前記式1で表される繰り返し単位以外の繰り返し単位以下、その他の繰り返し単位と称するを含んでいてもよい。本発明の重合体において、その他の繰り返し単位に対する前記式1で表される繰り返し単位を含む割合{前記式1で表される繰り返し単位/その他の繰り返し単位}は、仕込みモル比で、通常0.01倍モル以上、好ましくは50モル倍以上、さらに好ましくは80モル倍以上である。上記範囲内であると、本発明の効果が良好に得られる点で好ましい。また、電荷注入輸送能に特に優れる点から、本発明の重合体は、式1で表される繰り返し単位及び式3で表される繰り返し単位からなる重合体であることが好ましい。先ず、以下に、本発明におけるAr4及びAr5の好ましい具体例を示すが、本発明はこれらに限定されるものではない。<3環以上の縮合環の具体例>次に、本発明の式1で表される繰り返し単位の好ましい具体例を以下に示すが、本発明はこれらに限定されるものではない。<式1で表される繰り返し単位の具体例I>次に、式3で表される繰り返し単位の好ましい具体例を以下に示すが、本発明はこれらに限定されるものではない。<式3で表される繰り返し単位の具体例>以下に本発明の重合体の好ましい具体例を以下に示すが、本発明はこれらに限定されるものではない。<重合体の具体例>上記構造式中、x、y及びzは、各々独立に、任意の自然数を表す。[本発明の重合体が効果を奏する理由]本発明の重合体を用いることで、得られる素子の特性が向上する点について、下記の通り推測する。本発明の重合体は、主鎖にメチレン基を含み、また側鎖に3環以上の芳香族縮合環を2種以上含む。3環以上の芳香族縮合環を2種以上含むことで、主鎖に含まれるメチレン基で区別されるユニットにおいて、部分的にイオン化ポテンシャルが異なるユニットが、一つの重合体鎖中に存在することになる。つまり、本発明の重合体は、イオン化ポテンシャルの違うユニットが一つの重合体鎖中に存在することから、電荷の注入性、及び電荷の輸送能に優れるものとなる。これより、例えば、有機電界発光素子の陽極と発光層との間に含まれる層正孔注入層や正孔輸送層として用いられた場合、電荷注入輸送能に優れることから、得られる素子の駆動寿命が低減するのである。分子量範囲]本発明の重合体の重量平均分子量Mwは、通常3,000,000以下、好ましくは1,000,000以下、より好ましくは500,000以下、さらに好ましくは200,000以下であり、また通常1,000以上、好ましくは2,500以上、より好ましくは5,000以上、さらに好ましくは20,000以上である。上記範囲内であると、重合体の有機溶剤に対する溶解性、及び成膜性が良好である。また、ガラス転移温度、融点及び気化温度が良好であるため耐熱性が十分である点で好ましい。また、数平均分子量Mnは、通常3,000,000以下、好ましくは1,000,000以下、より好ましくは500,000以下、さらに好ましくは200,000以下であり、また通常15,000以上、好ましくは、20,000以上である。上記範囲内であると、重合体の有機溶剤に対する溶解性、及び成膜性が良好である。また、ガラス転移温度、融点及び気化温度が良好であるため耐熱性が十分である点で好ましい。また、本発明の重合体の分散度Mw/Mn:Mwは重量平均分子量を表し、Mnは数平均分子量を表すは、通常2.4以下、好ましくは2.0以下である。また、分散度は小さければ小さいほどよいため、下限値については、理想的には1.0以上である。上記範囲内であると、精製が容易で、また、有機溶剤に対する溶解性及び電荷輸送能が良好であるため好ましい。以下に、重量平均分子量及び数平均分子量の測定方法を示す。重量平均分子量は、SECサイズ排除クロマトグラフィー測定によって決定される。ここで、SEC測定条件を示す。カラムは、TSKgel東ソー社製GMHXL×2本又は同等以上の分離能を示すもの、即ち、粒子径:9mmカラムサイズ:7.8mm内径×30cm長さ×2本保証理論段数:14000TP/30cm程度のものを用い、カラム温度は40°Cとする。移動層はテトラヒドロフラン、クロロホルムのうち充填材への吸着のないものを選択し、流量は1.0ml/分とする。インジェクション濃度は0.1重量とし、インジェクション量は0.10mlとする。検出器としてはUV/VisSPD-20AV島津製作所製を用いる。SEC測定では高分子量成分ほど溶出時間が短く、低分子量成分ほど溶出時間が長くなるが、分子量既知のポリスチレン標準試料の溶出時間から算出した校正曲線を用いて、サンプルの溶出時間を分子量に換算することで分子量分布が決定され、これより数平均分子量が算出される。尚、測定機器は、上記と同等の測定が可能であれば、特に限定されるものではなく、その他の測定機器を用いてもよいが、上記の測定機器を用いることが好ましい。[物性]本発明の重合体のガラス転移温度は、通常70°C以上、好ましくは100°C以上、さらに好ましくは120°C以上、また通常400°C以下、好ましくは300°C以下、更に好ましくは250°C以下である。上記範囲内であると、耐熱性が良好であるため、素子とした場合の駆動寿命が長い点で好ましい。また、本発明の重合体は、有機溶剤に対する溶解度が高い方が、膜を均一に成膜できる点で好ましい。本発明の重合体のイオン化ポテンシャルは、通常4.50~6.00eV、好ましくは4.90~5.90eV、さらに好ましくは5.00~5.80eVである。上記範囲内であると、正孔を生成しやすく、電極からの正孔注入性が優れるため、素子とした場合の駆動電圧が低い点で好ましい。合成方法本発明の重合体は、目的とするポリマーの構造に応じて原料を選択し、公知の手法を用いて合成することができる。本発明の重合体の製造方法は特には制限されず、本発明の重合体が得られる限り任意である。例えば、Suzuki反応による重合方法、Grignard反応による重合方法、Yamamoto反応による重合方法、Ullmann反応による重合方法、Buchwald-Hartwig反応による重合方法等などによって製造できる。このうち、Ullmann反応による重合方法、Buchwald-Hartwig反応による重合方法が好ましく用いられる。Ullmann反応による重合方法及びBuchwald-Hartwig反応による重合方法の場合、例えば、式1aで表されるジハロゲン化アリールXはI、Br、Cl、F等のハロゲン原子を示す。と式2aで表される1級アミノアリール又は2級ジアミノアリールとを反応させることにより、本発明の重合体が合成される。式中、Xはハロゲン原子を示し、Ar1~Ar5、R1、R2、q及びrは前記と同じ尚、前記の重合方法において、通常、N-アリール結合を形成する反応は、例えば炭酸カリウム、tert-ブトキシナトリウム、トリエチルアミン等の塩基存在下で行う。また、例えば銅やパラジウム錯体等の遷移金属触媒存在下で行うこともできる。また、カルボニル化合物やジビニル化合物と、アミノ基のp-位が水素原子であるトリアリールアミンとを、トリフルオロメタンスルホン酸や硫酸などの酸触媒下で重合することによっても、本発明の重合体を合成することができる。<電荷輸送材料>本発明の重合体は、電荷輸送材料として用いられることが好ましく、特に有機電界発光素子材料として用いられることが好ましい。有機電界発光素子材料として用いられる場合は、有機電界発素子における正孔注入層及び/又は正孔輸送層を形成する材料として用いることが好ましい。また、有機電界発光素子を簡便に製造できることから、本発明の重合体は、湿式成膜法で形成される有機層に用いることが好ましい。<有機電界発光素子用組成物>本発明の有機電界発光素子用組成物は、本発明の重合体を少なくとも1種含有する。なお、本発明の有機電界発光素子用組成物は、本発明の重合体を1種類含有するものであってもよく、2種類以上を任意の組み合わせ及び任意の比率で含有するものであってもよい。本発明の有機電界発光素子用組成物が含有する本発明の重合体の含有量は、通常0.01~70重量、好ましくは0.1~60重量、さらに好ましくは0.5~50重量である。上記範囲内であると、形成した有機層に欠陥が生じ難く、また膜厚ムラが生じ難いため好ましい。溶剤本発明の有機電界発光素子用組成物は、通常、溶剤を含有する。この溶剤は、本発明の重合体を溶解するものが好ましい。具体的には、本発明の重合体を、通常0.05重量以上、好ましくは0.5重量以上、さらに好ましくは1重量以上溶解する溶剤が好適である。溶剤の例を挙げると、トルエン、キシレン、メチシレン、シクロヘキシルベンゼン等の芳香族系溶剤;1,2-ジクロロエタン、クロロベンゼン、o-ジクロロベンゼン等の含ハロゲン溶剤;エチレングリコールジメチルエーテル、エチレングリコールジエチルエーテル、プロピレングリコール-1-モノメチルエーテルアセタートPGMEA等の脂肪族エーテル、1,2-ジメトキシベンゼン、1,3-ジメトキシベンゼン、アニソール、フェネトール、2-メトキシトルエン、3-メトキシトルエン、4-メトキシトルエン、2,3-ジメチルアニソール、2,4-ジメチルアニソール等の芳香族エーテル等のエーテル系溶剤;酢酸エチル、酢酸n-ブチル、乳酸エチル、乳酸n-ブチル等の脂肪族エステル;酢酸フェニル、プロピオン酸フェニル、安息香酸メチル、安息香酸エチル、安息香酸イソプロピル、安息香酸プロピル、安息香酸n-ブチル等の芳香族エステル等のエステル系溶剤;などの有機溶剤が挙げられる。なお、溶剤は、1種類を用いてもよく、2種類以上を任意の組み合わせ及び任意の比率で併用してもよい。中でも、本発明の有機電界発光素子用組成物に含有される溶剤としては、20°Cにおける表面張力が、通常40dyn/cm未満、好ましくは36dyn/cm以下、より好ましくは33dyn/cm以下である溶剤が好ましい。本発明の有機電界発光素子用組成物を塗布後、重合体を架橋して層を形成する場合、下地との親和性が高いことが好ましい。膜質の均一性は有機電界発光素子の発光の均一性及び安定性に大きく影響するためである。したがって、湿式成膜法に用いる有機電界発光素子用組成物には、よりレベリング性が高く均一な塗膜を形成しうるように表面張力が低いことが求められる。そこで前記のような低い表面張力を有する溶剤を使用することにより、本発明の重合体を含有する均一な層を形成することができ、ひいては均一な架橋層を形成できるようにすることが好ましいのである。低表面張力の溶剤の具体例としては、前述したトルエン、キシレン、メチシレン、シクロヘキシルベンゼン等の芳香族系溶剤、安息香酸エチル等のエステル系溶剤、アニソール等のエーテル系溶剤、トリフルオロメトキシアニソール、ペンタフルオロメトキシベンゼン、3-トリフルオロメチルアニソール、エチルペンタフルオロベンゾエート等が挙げられる。また一方で、本発明の有機電界発光素子用組成物に含有される溶剤としては、25°Cにおける蒸気圧が、通常10mmHg以下、好ましくは5mmHg以下であり、通常0.1mmHg以上であるものが好ましい。このような溶剤を使用することにより、有機電界発光素子を湿式成膜法により製造するプロセスに好適で、本発明の共役ポリマーの性質に適した有機電界発光素子用組成物を調製することができるからである。このような溶剤の具体例としては、前述したトルエン、キシレン、メチシレン等の芳香族系溶剤、エーテル系溶剤及びエステル系溶剤が挙げられる。ところで、水分は有機電界発光素子の性能劣化を引き起こす可能性があり、中でも特に連続駆動時の輝度低下を促進する可能性がある。そこで、湿式成膜中に残留する水分をできる限り低減するために、前記の溶剤の中でも、25°Cにおける水の溶解度が1重量以下であるものが好ましく、0.1重量以下である溶剤がより好ましい。本発明の有機電界発光素子用組成物に含有される溶剤の濃度は、通常10重量以上、好ましくは30重量以上、より好ましくは50重量以上、特に好ましくは80重量以上である。これにより形成される層の平坦さ及び均一さを良好にすることができる。さらに、本発明の有機電界発光素子用組成物は、形成しようとする有機層の種類等に応じて、本発明の重合体以外のポリマー、発光材料、正孔輸送性化合物、電子輸送性化合物、電子受容性化合物などを含有していてもよい。なお、本発明の有機電界発光素子用組成物は、その他の成分を、1種類だけ含有していてもよく、2種類以上を任意の組み合わせ及び任意の比率で含有していてもよい。本発明の有機電界発光素子用組成物は、正孔注入層を形成するために用いる場合、低抵抗化する点で、さらに電子受容性化合物を含有することが好ましい。電子受容性化合物としては、酸化力を有し、本発明の重合体から一電子受容する能力を有する化合物が好ましい。具体的には、電子親和力が4eV以上である化合物が好ましく、5eV以上の化合物である化合物がさらに好ましい。この様な化合物として、周期表の第15~17族に属する元素に、少なくとも一つの有機基が炭素原子で結合した構造を有するイオン化合物であることが好ましく、特に、下記式I-1で表わされる化合物であることが好ましい。式I-1中、R11は、A1と炭素原子で結合する有機基を表わし、R12は、任意の置換基を表わす。R11及びR12は、互いに結合して環を形成していてもよい。R11としては、A1との結合部分に炭素原子を有する有機基であれば、本発明の趣旨に反しない限り、その種類は特に制限されない。R11の分子量は、置換基を含めた値で、通常1000以下、好ましくは500以下の範囲である。R11の好ましい例としては、正電荷を非局在化させる点から、アルキル基、アルケニル基、アルキニル基、芳香族炭化水素基、芳香族複素環基が挙げられる。中でも、正電荷を非局在化させるとともに熱的に安定であることから、芳香族炭化水素基又は芳香族複素環基が好ましい。芳香族炭化水素基としては、5又は6員環の単環又は2~5縮合環由来の1価の基であり、正電荷を当該基上により非局在化させられる基が挙げられる。その具体例としては、ベンゼン環、ナフタレン環、アントラセン環、フェナントレン環、ペリレン環、テトラセン環、ピレン環、ベンズピレン環、クリセン環、トリフェニレン環、アセナフテン環、フルオレン環等の由来の一価の基が挙げられる。芳香族複素環基としては、5又は6員環の単環又は2~4縮合環由来の1価の基であり、正電荷を当該基上により非局在化させられる基が挙げられる。その具体例としては、フラン環、ベンゾフラン環、チオフェン環、ベンゾチオフェン環、ピロール環、ピラゾール環、トリアゾール環、イミダゾール環、オキサジアゾール環、インドール環、カルバゾール環、ピロロイミダゾール環、ピロロピラゾール環、ピロロピロール環、チエノピロール環、チエノチオフェン環、フロピロール環、フロフラン環、チエノフラン環、ベンゾイソオキサゾール環、ベンゾイソチアゾール環、ベンゾイミダゾール環、ピリジン環、ピラジン環、ピリダジン環、ピリミジン環、トリアジン環、キノリン環、イソキノリン環、シノリン環、キノキサリン環、フェナントリジン環、ベンゾイミダゾール環、ペリミジン環、キナゾリン環、キナゾリノン環、アズレン環等の由来の一価の基が挙げられる。アルキル基としては、直鎖状、分岐鎖状又は環状のアルキル基であって、その炭素数が通常1以上、また、通常12以下、好ましくは6以下のものが挙げられる。具体例としては、メチル基、エチル基、n-プロピル基、2-プロピル基、n-ブチル基、イソブチル基、tert-ブチル基、シクロヘキシル基等が挙げられる。アルケニル基としては、炭素数が通常2以上、通常12以下、好ましくは6以下のものが挙げられる。具体例としては、ビニル基、アリル基、1-ブテニル基等が挙げられる。アルキニル基としては、炭素数が通常2以上、通常12以下、好ましくは6以下のものが挙げられる。具体例としては、エチニル基、プロパルギル基等が挙げられる。R12は、本発明の趣旨に反しない限り特に制限されない。R12の分子量は、置換基を含めた値で、通常1000以下、好ましくは500以下の範囲である。R12の例としては、アルキル基、アルケニル基、アルキニル基、芳香族炭化水素基、芳香族複素環基、アミノ基、アルコキシ基、アリーロキシ基、アシル基、アルコキシカルボニル基、アリーロキシカルボニル基、アルキルカルボニルオキシ基、アルキルチオ基、アリールチオ基、スルホニル基、アルキルスルホニル基、アリールスルホニル基、シアノ基、水酸基、チオール基、シリル基等が挙げられる。中でも、R11と同様、電子受容性が大きい点から、A1との結合部分に炭素原子を有する有機基が好ましく、例としては、アルキル基、アルケニル基、アルキニル基、芳香族炭化水素基、芳香族複素環基が好ましい。特に、電子受容性が大きいとともに熱的に安定であることから、芳香族炭化水素基又は芳香族複素環基が好ましい。アルキル基、アルケニル基、アルキニル基、芳香族炭化水素基、芳香族複素環基としては、R11について先に説明したものと同様のものが挙げられる。アミノ基としては、アルキルアミノ基、アリールアミノ基、アシルアミノ基等が挙げられる。アルキルアミノ基としては、炭素数が通常1以上、また、通常12以下、好ましくは6以下のアルキル基を1つ以上有するアルキルアミノ基が挙げられる。具体例としては、メチルアミノ基、ジメチルアミノ基、ジエチルアミノ基、ジベンジルアミノ基等が挙げられる。アリールアミノ基としては、炭素数が通常3以上、好ましくは4以上、また、通常25以下、好ましくは15以下の芳香族炭化水素基又は芳香族複素環基を1つ以上有するアリールアミノ基が挙げられる。具体例としては、フェニルアミノ基、ジフェニルアミノ基、トリルアミノ基、ピリジルアミノ基、チエニルアミノ基等が挙げられる。アシルアミノ基としては、炭素数が通常2以上、また、通常25以下、好ましくは15以下のアシル基を1つ以上有するアシルアミノ基が挙げられる。具体例としては、アセチルアミノ基、ベンゾイルアミノ基等が挙げられる。アルコキシ基としては、炭素数が通常1以上、また、通常12以下、好ましくは6以下のアルコキシ基が挙げられる。具体例としては、メトキシ基、エトキシ基、ブトキシ基等が挙げられる。アリールオキシ基としては、炭素数が通常3以上、好ましくは4以上、また、通常25以下、好ましくは15以下の芳香族炭化水素基又は芳香族複素環基を有するアリールオキシ基が挙げられる。具体例としては、フェニルオキシ基、ナフチルオキシ基、ピリジルオキシ基、チエニルオキシ基等が挙げられる。アシル基としては、炭素数が通常1以上、また、通常25以下、好ましくは15以下のアシル基が挙げられる。具体例としては、ホルミル基、アセチル基、ベンゾイル基等が挙げられる。アルコキシカルボニル基としては、炭素数が通常2以上、また、通常10以下、好ましくは7以下のアルコキシカルボニル基が挙げられる。具体例としては、メトキシカルボニル基、エトキシカルボニル基等が挙げられる。アリールオキシカルボニル基としては、炭素数が通常3以上、好ましくは4以上、また、通常25以下、好ましくは15以下の芳香族炭化水素基又は芳香族複素環基を有するものが挙げられる。具体例としては、フェノキシカルボニル基、ピリジルオキシカルボニル基等が挙げられる。アルキルカルボニルオキシ基としては、炭素数が通常2以上、また、通常10以下、好ましくは7以下のアルキルカルボニルオキシ基が挙げられる。具体例としては、アセトキシ基、トリフルオロアセトキシ基等が挙げられる。アルキルチオ基としては、炭素数が通常1以上、また、通常12以下、好ましくは6以下のアルキルチオ基が挙げられる。具体例としては、メチルチオ基、エチルチオ基等が挙げられる。アリールチオ基としては、炭素数が通常3以上、好ましくは4以上、また、通常25以下、好ましくは14以下のアリールチオ基が挙げられる。具体例としては、フェニルチオ基、ナフチルチオ基、ピリジルチオ基等が挙げられる。アルキルスルホニル基及びアリールスルホニル基の具体例としては、メシル基、トシル基等が挙げられる。スルホニルオキシ基の具体例としては、メシルオキシ基、トシルオキシ基等が挙げられる。シリル基の具体例としては、トリメチルシリル基、トリフェニルシリル基など挙げられる。以上、R11及びR12として例示した基は、本発明の趣旨に反しない限りにおいて、更に他の置換基によって置換されていてもよい。置換基の種類は特に制限されないが、例としては、上記R11及びR12、としてそれぞれ例示した基の他、ハロゲン原子、シアノ基、チオシアノ基、ニトロ基等が挙げられる。中でも、イオン化合物電子受容性化合物の耐熱性及び電子受容性の妨げにならない観点から、アルキル基、アルケニル基、アルキニル基、アルコキシ基、アリールオキシ基、芳香族炭化水素基、芳香族複素環基が好ましい。式I-1中、A1は、長周期型周期表の第17族に属する元素であることが好ましく、電子受容性及び入手容易性の観点から、周期表の第5周期以前第3~第5周期の元素が好ましい。即ち、A1としてはヨウ素原子、臭素原子、塩素原子のうち何れかが好ましい。特に、電子受容性、化合物の安定性の面から、式I-1におけるA1が臭素原子又はヨウ素原子であるイオン化合物、特に好ましくは、ヨウ素原子であるイオン化合物が最も好ましい。式I-1中、Z1n1は、各々独立に、対アニオンを表わす。対アニオンの種類は特に制限されず、単原子イオンであっても錯イオンであってもよい。但し、対アニオンのサイズが大きいほど負電荷が非局在化し、それに伴い正電荷も非局在化して電子受容能が大きくなるため、単原子イオンよりも錯イオンの方が好ましい。n1は、各々独立に、対アニオンZ1n1のイオン価に相当する任意の正の整数である。n1の値は特に制限されないが、何れも1又は2であることが好ましく、1であることが最も好ましい。Z1n1の具体例としては、水酸化物イオン、フッ化物イオン、塩化物イオン、臭化物イオン、ヨウ化物イオン、シアン化物イオン、硝酸イオン、亜硝酸イオン、硫酸イオン、亜硫酸イオン、過塩素酸イオン、過臭素酸イオン、過ヨウ素酸イオン、塩素酸イオン、亜塩素酸イオン、次亜塩素酸イオン、リン酸イオン、亜リン酸イオン、次亜リン酸イオン、ホウ酸イオン、イソシアン酸イオン、水硫化物イオン、テトラフルオロホウ酸イオン、ヘキサフルオロリン酸イオン、ヘキサクロロアンチモン酸イオン;酢酸イオン、トリフルオロ酢酸イオン、安息香酸イオン等のカルボン酸イオン;メタンスルホン酸、トリフルオロメタンスルホン酸イオン等のスルホン酸イオン;メトキシイオン、t-ブトキシイオン等のアルコキシイオンなどが挙げられ、テトラフルオロホウ素酸イオン及びヘキフルオロホウ素酸イオンが好ましい。また、対アニオンZ1n1としては、化合物の安定性、溶剤への溶解性の点で、更に、サイズが大きいという点で、負電荷が非局在化し、それに伴い正電荷も非局在化して電子受容能が大きくなるため、式I-2で表わされる錯イオンが特に好ましい。式I-2中、E3は、各々独立に、長周期型周期表の第13族に属する元素を表わす。中でもホウ素原子、アルミニウム原子、ガリウム原子が好ましく、化合物の安定性、合成及び精製のし易さの点から、ホウ素原子が好ましい。式I-2中、Ar31~Ar34は、各々独立に、芳香族炭化水素基又は芳香族複素環基を表わす。芳香族炭化水素基、芳香族複素環基の例示としては、R11について先に例示したものと同様の、5又は6員環の単環又は2~4縮合環由来の1価の基が挙げられる。中でも、化合物の安定性、耐熱性の点から、ベンゼン環、ナフタレン環、ピリジン環、ピラジン環、ピリダジン環、ピリミジン環、トリアジン環、キノリン環、イソキノリン環由来の1価の基が好ましい。Ar31~Ar34として例示した芳香族炭化水素基、芳香族複素環基は、本発明の趣旨に反しない限りにおいて、更に別の置換基によって置換されていてもよい。置換基の種類は特に制限されず、任意の置換基が適用可能であるが、電子吸引性の基であることが好ましい。Ar31~Ar34が有してもよい置換基として好ましい電子吸引性の基を例示するならば、フッ素原子、塩素原子、臭素原子等のハロゲン原子;シアノ基;チオシアノ基;ニトロ基;メシル基等のアルキルスルホニル基;トシル基等のアリールスルホニル基;ホルミル基、アセチル基、ベンゾイル基等の、炭素数が通常1以上、通常12以下、好ましくは6以下のアシル基;メトキシカルボニル基、エトキシカルボニル基等の、炭素数が通常2以上、通常10以下、好ましくは7以下のアルコキシカルボニル基;フェノキシカルボニル基、ピリジルオキシカルボニル基等の、炭素数が通常3以上、好ましくは4以上、通常25以下、好ましくは15以下の芳香族炭化水素基又は芳香族複素環基を有するアリールオキシカルボニル基;アミノカルボニル基;アミノスルホニル基;トリフルオロメチル基、ペンタフルオロエチル基等の、炭素数が通常1以上、通常10以下、好ましくは6以下の直鎖状、分岐鎖状又は環状のアルキル基にフッ素原子、塩素原子などのハロゲン原子が置換したハロアルキル基、などが挙げられる。中でも、Ar31~Ar34のうち少なくとも1つの基が、フッ素原子又は塩素原子を置換基として1つ又は2つ以上有することがより好ましい。特に、負電荷を効率よく非局在化する点、及び、適度な昇華性を有する点から、Ar31~Ar34の水素原子がすべてフッ素原子で置換されたパーフルオロアリール基であることが最も好ましい。パーフルオロアリール基の具体例としては、ペンタフルオロフェニル基、ヘプタフルオロ-2-ナフチル基、テトラフルオロ-4-ピリジル基等が挙げられる。本発明における電子受容性化合物の分子量は、通常100~5000、好ましくは300~3000、更に好ましくは400~2000である。上記範囲内であると、正電荷及び負電荷が十分に非局在化し、電子受容能が良好で、また電荷輸送の妨げになり難い点で好ましい。以下に、本発明における電子受容性化合物の具体例を示すが、本発明はこられに限定されるものではない。尚、電子受容性化合物は1種類を単独で用いてもよく、また2種類以上を任意の組み合わせ、及び比率で用いてもよい。<有機電界発光素子>本発明の有機電界発光素子は、基板上に、陽極、陰極、及び該陽極と該陰極の間に有機層を有し、該有機層が、本発明の有機電界発光素子用組成物を用いて、湿式成膜法で形成された層を含む有機電界発光素子である。本発明においては、上記の湿式成膜法で形成された有機層は、特に正孔注入層又は正孔輸送層であることが好ましい。また、本発明においては、特に有機層の中でも正孔注入層、正孔輸送層、及び発光層を、湿式成膜により形成することが好ましい。<有機電界発光素子の構成>以下に、本発明の有機電界発光素子の層構成及びその形成方法等について、図1を参照して説明する。図1は本発明にかかる有機電界発光素子の構造例を示す断面の模式図であり、図1において、1は基板、2は陽極、3は正孔注入層、4は正孔輸送層、5は発光層、6は正孔阻止層、7は電子輸送層、8は電子注入層、9は陰極を各々表す。[基板]基板は有機電界発光素子の支持体となるものであり、石英やガラスの板、金属板や金属箔、プラスチックフィルムやシートなどが用いられる。特にガラス板や、ポリエステル、ポリメタクリレート、ポリカーボネート、ポリスルホンなどの透明な合成樹脂の板が好ましい。合成樹脂基板を使用する場合にはガスバリア性に留意する必要がある。基板のガスバリア性が小さすぎると、基板を通過した外気により有機電界発光素子が劣化することがあるので好ましくない。このため、合成樹脂基板の少なくとも片面に緻密なシリコン酸化膜等を設けてガスバリア性を確保する方法も好ましい方法の一つである。[2]陽極陽極は、後述する発光層側の層正孔注入層又は発光層などへの正孔注入の役割を果たすものである。この陽極は、通常、アルミニウム、金、銀、ニッケル、パラジウム、白金等の金属、インジウム及び/又はスズの酸化物などの金属酸化物、ヨウ化銅などのハロゲン化金属、カーボンブラック、或いは、ポリ3-メチルチオフェン、ポリピロール、ポリアニリン等の導電性高分子などにより構成される。陽極の形成は通常、スパッタリング法、真空蒸着法などにより行われることが多い。また、銀などの金属微粒子、ヨウ化銅などの微粒子、カーボンブラック、導電性の金属酸化物微粒子、導電性高分子微粉末などの場合には、適当なバインダー樹脂溶液に分散し、基板上に塗布することにより陽極を形成することもできる。更に、導電性高分子の場合は、電解重合により直接基板上に薄膜を形成したり、基板上に導電性高分子を塗布して陽極を形成することもできるAppliedPhysicsLetters,1992年,Vol60,pp2711参照。陽極は異なる物質で積層して形成することも可能である。陽極の厚みは、必要とする透明性により異なる。透明性が必要とされる場合は、可視光の透過率を、通常60以上、好ましくは80以上とすることが望ましく、この場合、厚みは、通常5nm以上、好ましくは10nm以上、また、通常1000nm以下、好ましくは500nm以下の範囲である。不透明でよい場合、陽極は基板と同一でもよい。また、更には上記の陽極の上に異なる導電材料を積層することも可能である。なお、陽極に付着した不純物を除去し、イオン化ポテンシャルを調整して正孔注入性を向上させることを目的として、陽極表面を紫外線UV/オゾン処理したり、酸素プラズマ、アルゴンプラズマ処理することが好ましい。[3]正孔注入層陽極の上には、正孔注入層が形成される。正孔注入層は、陽極の陰極側に隣接する層へ正孔を輸送する層である。なお、本発明の有機電界発光素子は、正孔注入層を省いた構成であってもよい。正孔注入層は、正孔輸送性化合物を含むことが好ましく、正孔輸送性化合物と電子受容性化合物とを含むことがより好ましい。更には、正孔注入層中にカチオンラジカル化合物を含むことが好ましく、カチオンラジカル化合物と正孔輸送性化合物とを含むことが特に好ましい。正孔注入層は、必要に応じて、バインダー樹脂や塗布性改良剤を含んでもよい。なお、バインダー樹脂は、電荷のトラップとして作用し難いものが好ましい。また、正孔注入層は、電子受容性化合物のみを湿式成膜法によって陽極上に成膜し、その上から直接、電荷輸送材料組成物を塗布、積層することも可能である。この場合、電荷輸送材料組成物の一部が電子受容性化合物と相互作用することによって、正孔注入性に優れた層が形成される。正孔輸送性化合物上記の正孔輸送性化合物としては、4.5eV~6.0eVのイオン化ポテンシャルを有する化合物が好ましい。ただし、湿式成膜法に用いる場合には、湿式成膜法に用いる溶剤への溶解性が高い方が好ましい。正孔輸送性化合物としては、成膜性に優れ、高い電荷注入輸送能を有する点から、本発明の重合体であることが好ましい。つまり、本発明の有機電界発光素子用組成物を用いて層を形成することが好ましい。本発明の重合体以外の化合物を正孔輸送性化合物として用いる場合、正孔輸送性化合物の例としては、芳香族アミン化合物、フタロシアニン誘導体、ポルフィリン誘導体、オリゴチオフェン誘導体、ポリチオフェン誘導体等が挙げられる。中でも非晶質性、可視光の透過率の点から、芳香族アミン化合物が好ましい。芳香族アミン化合物の種類は特に制限されず、低分子化合物であっても高分子化合物であってもよいが、表面平滑化効果の点から、重量平均分子量が1000以上、及び1000000以下の高分子化合物繰り返し単位が連なる重合型炭化水素化合物が好ましい。芳香族三級アミン高分子化合物の好ましい例としては、下記式1で表わされる繰り返し単位を有する高分子化合物も挙げることができる。上記式1中、Arb1及びArb2は、各々独立して、置換基を有していてもよい芳香族炭化水素環基、又は置換基を有していてもよい芳香族複素環基を表わす。Arb3~Arb5は、各々独立して、置換基を有していてもよい芳香族炭化水素環基、又は置換基を有していてもよい芳香族複素環基を表わす。Zbは、下記の連結基群の中から選ばれる連結基を表わす。また、Arb1~Arb5のうち、同一のN原子に結合する二つの基は互いに結合して環を形成してもよい。上記各式中、Arb6~Arb16は、各々独立して、置換基を有していてもよい芳香族炭化水素環、又は置換基を有していてもよい芳香族複素環由来の1価又は2価の基を表わす。Rb1及びRb2は、各々独立して、水素原子又は任意の置換基を表わす。Arb1~Arb16としては、任意の芳香族炭化水素環又は芳香族複素環由来の1価又は2価の基が適用可能である。これらの基は各々同一であっても、互いに異なっていてもよい。また、これらの基は、更に任意の置換基を有していてもよい。一般式1で表される繰り返し単位を有する芳香族三級アミン高分子化合物の具体例としては、国際公開第2005/089024号パンフレットに記載の化合物が挙げられる。正孔注入層の材料として用いられる正孔輸送性化合物は、このような化合物のうち何れか1種を単独で含有していてもよく、2種以上を含有していてもよい。2種以上の正孔輸送性化合物を含有する場合、その組み合わせは任意であるが、芳香族三級アミン高分子化合物1種又は2種以上と、その他の正孔輸送性化合物1種又は2種以上とを併用するのが好ましい。電子受容性化合物電子受容性化合物としては、前記<有機電界発光素子用組成物>の項に記載のものと同様である。また、好ましい具体例も同様である。カチオンラジカル化合物カチオンラジカル化合物としては、正孔輸送性化合物から一電子取り除いた化学種であるカチオンラジカルと、対アニオンとからなるイオン化合物が好ましい。但し、カチオンラジカルが正孔輸送性の高分子化合物由来である場合、カチオンラジカルは高分子化合物の繰り返し単位から一電子取り除いた構造となる。カチオンラジカルとしては、正孔輸送性化合物として前述した化合物から一電子取り除いた化学種であることが好ましい。正孔輸送性化合物として好ましい化合物から一電子取り除いた化学種であることが、非晶質性、可視光の透過率、耐熱性、及び溶解性などの点から好適である。ここで、カチオンラジカル化合物は、前述の正孔輸送性化合物と電子受容性化合物を混合することにより生成させることができる。即ち、前述の正孔輸送性化合物と電子受容性化合物とを混合することにより、正孔輸送性化合物から電子受容性化合物へと電子移動が起こり、正孔輸送性化合物のカチオンラジカルと対アニオンとからなるカチオンイオン化合物が生成する。PEDOT/PSSAdv.Mater.,2000年,12巻,481頁やエメラルジン塩酸塩J.Phys.Chem.,1990年,94巻,7716頁等の高分子化合物由来のカチオンラジカル化合物は、酸化重合脱水素重合することによっても生成する。ここでいう酸化重合は、モノマーを酸性溶液中で、ペルオキソ二硫酸塩等を用いて化学的に、又は、電気化学的に酸化するものである。この酸化重合脱水素重合の場合、モノマーが酸化されることにより高分子化されるとともに、酸性溶液由来のアニオンを対アニオンとする、高分子の繰り返し単位から一電子取り除かれたカチオンラジカルが生成する。正孔注入層は、湿式成膜法でも、真空蒸着法などの乾式成膜法でも形成することができる。成膜性が優れる点で、湿式成膜法で形成されるのが好ましい。正孔注入層の膜厚は、通常5nm以上、好ましくは10nm以上、また、通常1000nm以下、好ましくは500nm以下の範囲である。なお、正孔注入層における電子受容性化合物の正孔輸送性化合物に対する含有量は、通常0.1モル以上、好ましくは1モル以上である。但し、通常100モル以下、好ましくは40モル以下である。その他の構成材料正孔注入層の材料としては、本発明の効果を著しく損なわない限り、上述の正孔輸送性化合物や電子受容性化合物に加えて、さらに、その他の成分を含有させてもよい。その他の成分の例としては、各種の発光材料、電子輸送性化合物、バインダー樹脂、塗布性改良剤などが挙げられる。なお、その他の成分は、1種のみを用いてもよく、2種以上を任意の組み合わせ及び比率で併用してもよい。溶剤湿式成膜法に用いる正孔注入層形成用組成物の溶剤のうち少なくとも1種は、上述の正孔注入層の構成材料を溶解しうる化合物であることが好ましい。また、この溶剤の沸点は通常110°C以上、好ましくは140°C以上、中でも200°C以上、通常400°C以下、中でも300°C以下であることが好ましい。溶剤の沸点が低すぎると、乾燥速度が速すぎ、膜質が悪化する可能性がある。また、溶剤の沸点が高すぎると乾燥工程の温度を高くする必要があり、他の層や基板に悪影響を与える可能性がある。溶剤として例えば、エーテル系溶剤、エステル系溶剤、芳香族炭化水素系溶剤、アミド系溶剤などが挙げられる。エーテル系溶剤としては、例えば、エチレングリコールジメチルエーテル、エチレングリコールジエチルエーテル、プロピレングリコール-1-モノメチルエーテルアセタートPGMEA等の脂肪族エーテル;1,2-ジメトキシベンゼン、1,3-ジメトキシベンゼン、アニソール、フェネトール、2-メトキシトルエン、3-メトキシトルエン、4-メトキシトルエン、2,3-ジメチルアニソール、2,4-ジメチルアニソール等の芳香族エーテル、等が挙げられる。エステル系溶剤としては、例えば、酢酸フェニル、プロピオン酸フェニル、安息香酸メチル、安息香酸エチル、安息香酸プロピル、安息香酸n-ブチル等の芳香族エステル、等が挙げられる。芳香族炭化水素系溶剤としては、例えば、トルエン、キシレン、シクロヘキシルベンゼン、3-イロプロピルビフェニル、1,2,3,4-テトラメチルベンゼン、1,4-ジイソプロピルベンゼン、シクロヘキシルベンゼン、メチルナフタレン等が挙げられる。アミド系溶剤としては、例えば、N,N-ジメチルホルムアミド、N,N-ジメチルアセトアミド、等が挙げられる。その他、ジメチルスルホキシド、等も用いることができる。これらの溶剤は1種のみを用いてもよく、2種以上を任意の組み合わせ及び比率で用いてもよい。成膜方法正孔注入層形成用組成物を調製後、この組成物を湿式成膜により、正孔注入層の下層に該当する層通常は、陽極上に塗布し、乾燥することにより正孔注入層を形成する。成膜工程における温度は、組成物中に結晶が生じることによる膜の欠損を防ぐため、10°C以上が好ましく、50°C以下が好ましい。成膜工程における相対湿度は、本発明の効果を著しく損なわない限り限定されないが、通常0.01ppm以上、通常80以下である。塗布後、通常加熱等により正孔注入層形成用組成物の膜を乾燥させる。乾燥させる方法としては、通常、加熱工程が行なわれる。加熱工程において使用する加熱手段の例を挙げると、クリーンオーブン、ホットプレート、赤外線、ハロゲンヒーター、マイクロ波照射などが挙げられる。中でも、膜全体に均等に熱を与えるためには、クリーンオーブン及びホットプレートが好ましい。加熱工程における加熱温度は、本発明の効果を著しく損なわない限り、正孔注入層形成用組成物に用いた溶剤の沸点以上の温度で加熱することが好ましい。また、正孔注入層形成用組成物に用いた溶剤が2種類以上含まれている混合溶剤の場合、少なくとも1種類がその溶剤の沸点以上の温度で加熱されるのが好ましい。溶剤の沸点上昇を考慮すると、加熱工程においては、好ましくは120°C以上、好ましくは410°C以下で加熱することが好ましい。加熱工程において、加熱温度が正孔注入層形成用組成物の溶剤の沸点以上が好ましい。また、加熱時間は、塗布膜の十分な架橋が起こらなければ限定されないが、好ましくは10秒以上、通常180分以下である。加熱時間が長すぎると他の層の成分が拡散する傾向があり、短すぎると正孔注入層が不均質になる傾向がある。加熱は2回にわけて行ってもよい。<真空蒸着法による正孔注入層の形成>真空蒸着により正孔注入層を形成する場合には、正孔注入層の構成材料前述の正孔輸送性化合物、電子受容性化合物等の1種又は2種以上を真空容器内に設置されたるつぼに入れ2種以上の材料を用いる場合は各々のるつぼに入れ、真空容器内を適当な真空ポンプで10-4Pa程度まで排気した後、るつぼを加熱して2種以上の材料を用いる場合は各々のるつぼを加熱して、蒸発量を制御して蒸発させ2種以上の材料を用いる場合は各々独立に蒸発量を制御して蒸発させ、るつぼと向き合って置かれた基板の陽極上に正孔注入層を形成させる。なお、2種以上の材料を用いる場合は、それらの混合物をるつぼに入れ、加熱、蒸発させて正孔注入層を形成することもできる。蒸着時の真空度は、本発明の効果を著しく損なわない限り限定されないが、通常0.1×10-6Torr0.13×10-4Pa以上、通常9.0×10-6Torr12.0×10-4Pa以下である。蒸着速度は、本発明の効果を著しく損なわない限り限定されないが、通常0.1Å/秒以上、通常5.0Å/秒以下である。蒸着時の成膜温度は、本発明の効果を著しく損なわない限り限定されないが、好ましくは10°C以上で、好ましくは50°C以下で行われる。正孔注入層の膜厚は、通常5nm以上、好ましくは10nm以上、また、通常1000nm以下、好ましくは500nm以下の範囲である。[4]正孔輸送層正孔輸送層は、正孔注入層がある場合には正孔注入層の上に、正孔注入層が無い場合には陽極の上に形成することができる。また、本発明の有機電界発光素子は、正孔輸送層を省いた構成であってもよい。正孔輸送層を形成する材料としては、正孔輸送能が高く、かつ、注入された正孔を効率よく輸送することができる材料であることが好ましい。そのために、イオン化ポテンシャルが小さく、可視光の光に対して透明性が高く、正孔移動度が大きく、安定性に優れ、トラップとなる不純物が製造時や使用時に発生しにくいことが好ましい。また、多くの場合、発光層に接するため、発光層からの発光を消光したり、発光層との間でエキサイプレックスを形成して効率を低下させたりしないことが好ましい。正孔輸送性化合物としては、上記の点から、特に、本発明の重合体であることが好ましい。本発明の重合体以外の化合物を正孔輸送性化合物として用いる場合、従来、正孔輸送層の構成材料として用いられている材料を用いることができる。従来用いられている材料としては、例えば、前述の正孔注入層に使用される正孔輸送性化合物として例示したものが挙げられる。また、4,4-ビス[N-1-ナフチル-N-フェニルアミノ]ビフェニルで代表わされる2個以上の3級アミンを含み2個以上の縮合芳香族環が窒素原子に置換した芳香族ジアミン特開平5-234681号公報、4,4’,4’’-トリス1-ナフチルフェニルアミノトリフェニルアミン等のスターバースト構造を有する芳香族アミン化合物J.Lumin.,72-74巻、985頁、1997年、トリフェニルアミンの四量体から成る芳香族アミン化合物Chem.Commun.,2175頁、1996年、2,2,7,7-テトラキス-ジフェニルアミノ-9,9-スピロビフルオレン等のスピロ化合物Synth.Metals,91巻、209頁、1997年、4,4-N,N-ジカルバゾールビフェニルなどのカルバゾール誘導体などが挙げられる。また、例えばポリビニルカルバゾール、ポリビニルトリフェニルアミン特開平7-53953号公報、テトラフェニルベンジジンを含有するポリアリーレンエーテルサルホンPolym.Adv.Tech.,7巻、33頁、1996年等が挙げられる。湿式成膜で正孔輸送層を形成する場合は、上記正孔注入層の形成と同様にして、正孔輸送層形成用組成物を調製した後、塗布後、加熱乾燥させる。正孔輸送層形成用組成物には、上述の正孔輸送性化合物の他、溶剤を含有する。用いる溶剤は上記正孔注入層形成用組成物に用いたものと同様である。また、塗布条件、加熱乾燥条件等も正孔注入層の形成の場合と同様である。真空蒸着により正孔輸送層を形成する場合もまた、その成膜条件等は上記正孔注入層の形成の場合と同様である。正孔輸送層は、上記正孔輸送性化合物の他、各種の発光材料、電子輸送性化合物、バインダー樹脂、塗布性改良剤などを含有していてもよい。正孔輸送層はまた、架橋性化合物を架橋して形成される層であってもよい。架橋性化合物は、架橋性基を有する化合物であって、架橋することにより網目状高分子化合物を形成する。この架橋性基の例を挙げると、オキセタン基、エポキシ基などの環状エーテル基;ビニル基、トリフルオロビニル基、スチリル基、アクリル基、メタクリロイル基、シンナモイル基等の不飽和二重結合を含む基;ベンゾシクロブテン環由来の基などが挙げられる。架橋性化合物は、モノマー、オリゴマー、ポリマーのいずれであってもよい。架橋性化合物は1種のみを有していてもよく、2種以上を任意の組み合わせ及び比率で有していてもよい。架橋性化合物としては、架橋性基を有する正孔輸送性化合物を用いることが好ましい。正孔輸送性化合物の例を挙げると、ピリジン誘導体、ピラジン誘導体、ピリミジン誘導体、トリアジン誘導体、キノリン誘導体、フェナントロリン誘導体、カルバゾール誘導体、フタロシアニン誘導体、ポルフィリン誘導体等の含窒素芳香族化合物誘導体;トリフェニルアミン誘導体;シロール誘導体;オリゴチオフェン誘導体、縮合多環芳香族誘導体、金属錯体などが挙げられる。その中でも、ピリジン誘導体、ピラジン誘導体、ピリミジン誘導体、トリアジン誘導体、キノリン誘導体、フェナントロリン誘導体、カルバゾール誘導体等の含窒素芳香族誘導体;トリフェニルアミン誘導体、シロール誘導体、縮合多環芳香族誘導体、金属錯体などが好ましく、特に、トリフェニルアミン誘導体がより好ましい。架橋性化合物を架橋して正孔輸送層を形成するには、通常、架橋性化合物を溶剤に溶解又は分散した正孔輸送層形成用組成物を調製して、湿式成膜により塗布して架橋させる。正孔輸送層形成用組成物には、架橋性化合物の他、架橋反応を促進する添加物を含んでいてもよい。架橋反応を促進する添加物の例を挙げると、アルキルフェノン化合物、アシルホスフィンオキサイド化合物、メタロセン化合物、オキシムエステル化合物、アゾ化合物、オニウム塩等の重合開始剤及び重合促進剤;縮合多環炭化水素、ポルフィリン化合物、ジアリールケトン化合物等の光増感剤;などが挙げられる。また、さらに、レベリング剤、消泡剤等の塗布性改良剤;電子受容性化合物;バインダー樹脂;などを含有していてもよい。正孔輸送層形成用組成物は、架橋性化合物を通常0.01重量以上、好ましくは0.05重量以上、さらに好ましくは0.1重量以上、通常50重量以下、好ましくは20重量以下、さらに好ましくは10重量以下含有する。このような濃度で架橋性化合物を含む正孔輸送層形成用組成物を下層通常は正孔注入層上に成膜後、加熱及び/又は光などの活性エネルギー照射により、架橋性化合物を架橋させて網目状高分子化合物にする。塗布時の温度、湿度などの条件、並びに塗布後の加熱条件は、前記<7.有機電界発光素子>[成膜方法]の項に記載の方法と同様である。また、好ましい態様も同様である。正孔輸送層の膜厚は、通常5nm以上、好ましくは10nm以上、また、通常1000nm以下、好ましくは500nm以下の範囲である。[5]発光層発光層は、正孔輸送層が有る場合には正孔輸送層の上に、正孔輸送層が無くて正孔注入層が有る場合には正孔注入層の上に、正孔輸送層と正孔注入層が無い場合には陽極の上に形成される。発光層は前述の正孔注入層や正孔輸送層、及び後述する正孔阻止層や電子輸送層等とは独立した層であってもよいが、独立した発光層を形成せず、正孔輸送層や電子輸送層など他の有機層が発光層の役割を担ってもよい。発光層は、電界を与えられた電極間において、陽極から直接に、又は正孔注入層や正孔輸送層等を通じて注入された正孔と、陰極から直接に、又は陰極バッファ層や電子輸送層や正孔阻止層等を通じて注入された電子との再結合により励起されて、主たる発光源となる層である。発光層は、本発明の効果を著しく損なわない限り、任意の方法で形成することができるが、例えば、湿式成膜法又は真空蒸着法により陽極上に形成される。ただし、大面積の発光素子を製造する場合には、湿式成膜法の方が好ましい。湿式成膜法、及び真空蒸着法の方法は、正孔注入層と同様の方法を用いて行なうことができる。発光層は、少なくとも、発光の性質を有する材料発光材料を含有するとともに、好ましくは、正孔輸送の性質を有する材料正孔輸送材料、或いは、電子輸送の性質を有する材料電子輸送材料とを含有する。更に、発光層は、本発明の趣旨を逸脱しない範囲で、その他の成分を含有していてもよい。これらの材料としては、後述のように湿式成膜法で発光層を形成する観点から、何れも低分子系の材料を使用することが好ましい。発光材料としては、任意の公知の材料を適用可能である。例えば、蛍光発光材料であってもよく、燐光発光材料であってもよいが、内部量子効率の観点から、好ましくは燐光発光材料である。なお、溶剤への溶解性を向上させる目的で、発光材料の分子の対称性や剛性を低下させたり、或いはアルキル基などの親油性置換基を導入したりすることも、重要である。以下、発光材料のうち蛍光色素の例を挙げるが、蛍光色素は以下の例示物に限定されるものではない。青色発光を与える蛍光発光材料青色蛍光色素としては、例えば、ナフタレン、クリセン、ペリレン、ピレン、アントラセン、クマリン、p-ビス2-フェニルエテニルベンゼン及びそれらの誘導体等が挙げられる。緑色発光を与える蛍光色素緑色蛍光色素としては、例えば、キナクリドン誘導体、クマリン誘導体、AlC9H6NO3などのアルミニウム錯体等が挙げられる。黄色発光を与える蛍光発光材料黄色蛍光色素としては、例えば、ルブレン、ペリミドン誘導体等が挙げられる。赤色発光を与える蛍光発光材料赤色蛍光色素としては、例えば、DCM4-dicyanomethylene-2-methyl-6-p-dimethylaminostyryl-4H-pyran系化合物、ベンゾピラン誘導体、ローダミン誘導体、ベンゾチオキサンテン誘導体、アザベンゾチオキサンテン等が挙げられる。燐光発光材料として、具体的には、トリス2-フェニルピリジンイリジウム、トリス2-フェニルピリジンルテニウム、トリス2-フェニルピリジンパラジウム、ビス2-フェニルピリジン白金、トリス2-フェニルピリジンオスミウム、トリス2-フェニルピリジンレニウム、オクタエチル白金ポルフィリン、オクタフェニル白金ポルフィリン、オクタエチルパラジウムポルフィリン、オクタフェニルパラジウムポルフィリン等が挙げられる。高分子系の発光材料としては、ポリ9,9-ジオクチルフルオレン-2,7-ジイル、ポリ9,9-ジオクチルフルオレン-2,7-ジイルco4,4’-N-4-sec-ブチルフェニルジフェニルアミン、ポリ9,9-ジオクチルフルオレン-2,7-ジイルco1,4-ベンゾ-2{2,1’-3}-トリアゾールなどのポリフルオレン系材料、ポリ[2-メトキシ-5-2-ヘチルヘキシルオキシ-1,4-フェニレンビニレン]などのポリフェニレンビニレン系材料が挙げられる。また、本発明の重合体を発光材料として用いることもできる。発光材料として用いる化合物の分子量は、本発明の効果を著しく損なわない限り任意であるが、通常10000以下、好ましくは5000以下、より好ましくは4000以下、更に好ましくは3000以下、また、通常100以上、好ましくは200以上、より好ましくは300以上、更に好ましくは400以上の範囲である。発光材料の分子量が小さ過ぎると、耐熱性が著しく低下したり、ガス発生の原因となったり、膜を形成した際の膜質の低下を招いたり、あるいはマイグレーションなどによる有機電界発光素子のモルフォロジー変化を来したりする場合がある。一方、発光材料の分子量が大き過ぎると、有機化合物の精製が困難となってしまったり、溶剤に溶解させる際に時間を要したりする傾向がある。なお、上述した発光材料は、いずれか1種のみを用いてもよく、2種以上を任意の組み合わせ及び比率で併用してもよい。発光層における発光材料の割合は、本発明の効果を著しく損なわない限り任意であるが、好ましくは0.05重量以上、好ましくは35重量以下である。発光材料が少なすぎると発光ムラを生じる可能性があり、多すぎると電流効率が低下する可能性がある。なお、2種以上の発光材料を併用する場合には、これらの合計の含有量が上記範囲に含まれるようにする。低分子系の正孔輸送材料の例としては、前述の正孔輸送層の正孔輸送材料として例示した各種の化合物の他、4,4’-ビス[N-1-ナフチル-N-フェニルアミノ]ビフェニルに代表される、2個以上の3級アミンを含み2個以上の縮合芳香族環が窒素原子に置換した芳香族ジアミン特開平5-234681号公報、4,4’,4-トリス1-ナフチルフェニルアミノトリフェニルアミン等のスターバースト構造を有する芳香族アミン化合物JournalofLuminescence,1997年,Vol7274,pp985、トリフェニルアミンの四量体から成る芳香族アミン化合物ChemicalCommunications,1996年,pp2175、2,2’,7,7’-テトラキス-ジフェニルアミノ-9,9’-スピロビフルオレン等のスピロ化合物SyntheticMetals,1997年,Vol91,pp209等が挙げられる。低分子系の電子輸送材料の例としては、2,5-ビス1-ナフチル-1,3,4-オキサジアゾールBNDや、2,5-ビス6’-2’,2-ビピリジル-1,1-ジメチル-3,4-ジフェニルシロールPyPySPyPyや、バソフェナントロリンBPhenや、2,9-ジメチル-4,7-ジフェニル-1,10-フェナントロリンBCP、バソクプロイン、2-4-ビフェニリル-5-p-ターシャルブチルフェニル-1,3,4-オキサジアゾールtBu-PBDや、4,4’-ビス9-カルバゾール-ビフェニルCBP、910ジアントラセン等がある。これら正孔輸送材料や電子輸送材料は発光層においてホスト材料として使用されることが好ましい。ホスト材料の具体例としては、特開2007-067383号公報、特開2007-88433号公報、特開2007-110093号公報に記載のものが挙げられ、その好適例も同様である。発光層の形成法としては、湿式成膜法、真空蒸着法が挙げられるが、上述したように、均質で欠陥がない薄膜を容易に得られる点や、形成のための時間が短くて済む点、更には、本発明の有機化合物による正孔輸送層の架橋の効果を享受できる点から、湿式成膜法が好ましい。湿式成膜法により発光層を形成する場合、上述の材料を適切な溶剤に溶解させて塗布溶液を調製し、それを上述の形成後の正孔輸送層の上に塗布成膜し、乾燥して溶剤を除去することにより形成する。その形成方法としては、前記正孔輸送層の形成方法と同様である。発光層の膜厚は、通常3nm以上、好ましくは5nm以上、また、通常300nm以下、好ましくは100nm以下の範囲である。[6]正孔阻止層発光層5と後述の電子注入層8との間に、正孔阻止層6を設けてもよい。正孔阻止層6は、発光層5の上に、発光層5の陰極9側の界面に接するように積層される層である。この正孔阻止層6は、陽極2から移動してくる正孔を陰極9に到達するのを阻止する役割と、陰極9から注入された電子を効率よく発光層5の方向に輸送する役割とを有する。正孔阻止層6を構成する材料に求められる物性としては、電子移動度が高く正孔移動度が低いこと、エネルギーギャップHOMO、LUMOの差が大きいこと、励起三重項準位T1が高いことが挙げられる。このような条件を満たす正孔阻止層の材料としては、例えば、ビス2-メチル-8-キノリノラトフェノラトアルミニウム、ビス2-メチル-8-キノリノラトトリフェニルシラノラトアルミニウム等の混合配位子錯体、ビス2-メチル-8-キノラトアルミニウム-μ-オキソ-ビス-2-メチル-8-キノリラトアルミニウム二核金属錯体等の金属錯体、ジスチリルビフェニル誘導体等のスチリル化合物特開平11-242996号公報、3-4-ビフェニルイル-4-フェニル-54-tert-ブチルフェニル-1,2,4-トリアゾール等のトリアゾール誘導体特開平7-41759号公報、バソクプロイン等のフェナントロリン誘導体特開平10-79297号公報などが挙げられる。更に、国際公開第2005-022962号パンフレットに記載の2,4,6位が置換されたピリジン環を少なくとも1個有する化合物も、正孔阻止層6の材料として好ましい。なお、正孔阻止層6の材料は、1種のみを用いてもよく、2種以上を任意の組み合わせ及び比率で併用してもよい。正孔阻止層6の形成方法に制限はない。従って、湿式成膜法、蒸着法や、その他の方法で形成できる。正孔阻止層6の膜厚は、本発明の効果を著しく損なわない限り任意であるが、通常0.3nm以上、好ましくは0.5nm以上、また、通常100nm以下、好ましくは50nm以下である。[7]電子輸送層電子輸送層は素子の電流効率をさらに向上させることを目的として、発光層と電子注入層との間に設けられる。電子輸送層は、電界を与えられた電極間において陰極から注入された電子を効率よく発光層の方向に輸送することができる化合物より形成される。電子輸送層に用いられる電子輸送性化合物としては、陰極又は電子注入層からの電子注入効率が高く、かつ、高い電子移動度を有し注入された電子を効率よく輸送することができる化合物であることが必要である。このような条件を満たす材料としては、8-ヒドロキシキノリンのアルミニウム錯体などの金属錯体特開昭59-194393号公報、10-ヒドロキシベンゾ[h]キノリンの金属錯体、オキサジアゾール誘導体、ジスチリルビフェニル誘導体、シロール誘導体、3-又は5-ヒドロキシフラボン金属錯体、ベンズオキサゾール金属錯体、ベンゾチアゾール金属錯体、トリスベンズイミダゾリルベンゼン米国特許第5,645,948号明細書、キノキサリン化合物特開平6-207169号公報、フェナントロリン誘導体特開平5-331459号公報、2-t-ブチル-9,10-N,N’-ジシアノアントラキノンジイミン、n型水素化非晶質炭化シリコン、n型硫化亜鉛、n型セレン化亜鉛などが挙げられる。電子輸送層の膜厚は、通常下限は1nm、好ましくは5nm程度であり、上限は通常300nm、好ましくは100nm程度である。電子輸送層は、前記と同様にして湿式成膜法、或いは真空蒸着法により正孔阻止層上に積層することにより形成される。通常は、真空蒸着法が用いられる。[8]電子注入層電子注入層は、陰極から注入された電子を効率よく、電子輸送層又は発光層へ注入する役割を果たす。電子注入を効率よく行うには、電子注入層を形成する材料は、仕事関数の低い金属が好ましい。例としては、ナトリウムやセシウム等のアルカリ金属、バリウムやカルシウムなどのアルカリ土類金属等が用いられる。その膜厚は通常0.1nm以上、5nm以下が好ましい。更に、後述するバソフェナントロリン等の含窒素複素環化合物や8-ヒドロキシキノリンのアルミニウム錯体などの金属錯体に代表される有機電子輸送材料に、ナトリウム、カリウム、セシウム、リチウム、ルビジウム等のアルカリ金属をドープする特開平10-270171号公報、特開2002-100478号公報、特開2002-100482号公報などに記載ことにより、電子注入輸送性が向上し優れた膜質を両立させることが可能となるため好ましい。この場合の膜厚は通常、5nm以上、好ましくは10nm以上、また、通常200nm以下、好ましくは100nm以下の範囲である。電子注入層は、湿式成膜法或いは真空蒸着法により、発光層又はその上の正孔阻止層上に積層することにより形成される。湿式成膜法の場合の詳細は、正孔注入層及び発光層の場合と同様である。一方、真空蒸着法の場合には、真空容器内に設置されたるつぼ又は金属ボートに蒸着源を入れ、真空容器内を適当な真空ポンプで10-4Pa程度にまで排気した後、るつぼ又は金属ボートを加熱して蒸発させ、るつぼ又は金属ボートと向き合って置かれた基板上の発光層、正孔阻止層又は電子輸送層上に電子注入層を形成する。電子注入層としてのアルカリ金属の蒸着は、クロム酸アルカリ金属と還元剤をニクロムに充填したアルカリ金属ディスペンサーを用いて行う。このディスペンサーを真空容器内で加熱することにより、クロム酸アルカリ金属が還元されてアルカリ金属が蒸発される。有機電子輸送材料とアルカリ金属とを共蒸着する場合は、有機電子輸送材料を真空容器内に設置されたるつぼに入れ、真空容器内を適当な真空ポンプで10-4Pa程度にまで排気した後、各々のるつぼ及びディスペンサーを同時に加熱して蒸発させ、るつぼ及びディスペンサーと向き合って置かれた基板上に電子注入層を形成する。このとき、電子注入層の膜厚方向において均一に共蒸着されるが、膜厚方向において濃度分布があっても構わない。[9]陰極陰極は、発光層側の層電子注入層又は発光層などに電子を注入する役割を果たす。陰極の材料としては、前記の陽極に使用される材料を用いることが可能であるが、効率よく電子注入を行うには、仕事関数の低い金属が好ましく、スズ、マグネシウム、インジウム、カルシウム、アルミニウム、銀等の適当な金属又はそれらの合金が用いられる。具体例としては、マグネシウム-銀合金、マグネシウム-インジウム合金、アルミニウム-リチウム合金等の低仕事関数合金電極が挙げられる。陰極の膜厚は通常、陽極と同様である。低仕事関数金属から成る陰極を保護する目的で、この上に更に、仕事関数が高く大気に対して安定な金属層を積層すると、素子の安定性が増すので好ましい。この目的のために、アルミニウム、銀、銅、ニッケル、クロム、金、白金等の金属が使われる。[10]その他以上、図1に示す層構成の有機電界発光素子を例に説明してきたが、本発明の有機電界発光素子は、その趣旨を逸脱しない範囲において、別の構成を有していてもよい。例えば、その性能を損なわない限り、陽極と陰極との間に、上記説明にある層の他に任意の層を有していてもよく、また、任意の層が省略されていてもよい。なお、本発明においては、正孔輸送層に本発明の重合体を使用することにより、正孔注入層、正孔輸送層及び発光層を全て湿式成膜法により積層形成することができる。これにより、大面積のディスプレイを製造することが可能となる。なお、図1とは逆の構造、即ち、基板上に陰極、電子注入層、発光層、正孔注入層、陽極の順に積層することも可能であり、既述したように少なくとも一方が透明性の高い2枚の基板の間に本発明の有機電界発光素子を設けることも可能である。さらには、図1に示す層構成を複数段重ねた構造発光ユニットを複数積層させた構造とすることも可能である。その際には段間発光ユニット間の界面層陽極がITO、陰極がAlの場合はその2層の代わりに、例えばV2O5等を電荷発生層CGLとして用いると段間の障壁が少なくなり、電流効率駆動電圧の観点からより好ましい。本発明は、有機電界発光素子が、単一の素子、アレイ状に配置された構造からなる素子、陽極と陰極がX-Yマトリックス状に配置された構造のいずれにおいても適用することができる。<有機EL表示装置>本発明の有機EL表示装置は、上述の本発明の有機電界発光素子を用いたものである。本発明の有機EL表示装置の型式や構造については特に制限はなく、本発明の有機電界発光素子を用いて常法に従って組み立てることができる。例えば、有機ELディスプレイオーム社、平成16年8月20日発行、時任静士、安達千波矢、村田英幸著に記載されているような方法で、本発明の有機EL表示装置を形成することができる。<有機EL照明>本発明の有機EL照明は、上述の本発明の有機電界発光素子を用いたものである。本発明の有機EL照明の型式や構造については特に制限はなく、本発明の有機電界発光素子を用いて常法に従って組み立てることができる。次に、本発明を実施例によって更に具体的に説明するが、本発明はその要旨を超えない限り、以下の実施例の記載に限定されるものではない。<側鎖モノマーの合成>合成例1室温で、ジベンゾフラン10.0gを酢酸70mlに溶解させ、硫酸1.8mlの水溶液12mlと、ヨウ素6.04g、ヨウ素酸カリウム2.54gを加え、40°Cで5時間反応させた。反応液に水を加え、濾過した。得られた結晶をメタノールで懸洗し、再結晶酢酸エチル/メタノールすることにより、化合物19.93gを得た。合成例2フラスコに窒素気流下でMg416mg、27.7mmol、THF15mlを入れ、化合物14.2g、23.1mmolのTHF21mL溶液を室温で滴下した後、90°Cで5時間反応させた。氷浴で5°C以下に冷却し、Me3SiCH2N32.19g、27.7mmolのTHF4ml溶液を滴下し、その後室温まで昇温し2時間攪拌した。反応液に水を加え、酢酸エチルで抽出を行った。有機層を濃縮し、カラムクロマトグラフィー展開液:ヘキサン/酢酸エチル=4/1により精製した。40°Cで減圧乾燥するとにより、化合物101.23g、収率47.6を得た。化合物2のHPLC純度は99.5面積であった。合成例3フラスコに、窒素気流下で化合物37.3mmol、化合物47.0mmol、トルエン42mL、及びエタノール21mLを入れ室温で攪拌した。これに2M炭酸ナトリウム水溶液22mLを入れ、30分間、室温で窒素バブリングを行った。次いでテトラキストリフェニルホスフィンパラジウム0.14mmolを入れ、窒素下で4時間加熱還流した。放冷後、有機層を濃縮し、カラムクロマトグラフィー展開液:トルエン/酢酸エチル=4/1により精製した。60°Cで減圧乾燥することにより、化合物8収率73.6を得た。これにエタノールを加え、バス温90°Cで10分間懸濁洗浄を行い、濾過した。化合物5のHPLC純度は99.5面積であった。<主鎖モノマーの合成>合成例4窒素雰囲気下、4,4’-1,3-ジメチルブチリデンジフェノール15g,55.48mmol、トリエチルアミン22.46g,221.92mmol、塩化メチレン150mLを入れ、0°Cで撹拌した。そこへトリフルオロメタンスルホン酸無水物37.56g,133.16mmolを加え、室温で6時間撹拌した。反応混合物に水と1N塩酸を入れ塩化メチレンで抽出、有機層を水と1N塩酸の混合液で洗浄後、食塩水で洗浄、硫酸マグネシウムで乾燥、減圧下で濃縮した。残渣をシリカゲルカラムクロマトグラフィーヘキサン/塩化メチレン=3/1にて精製することで化合物619.1g,収率64を得た。合成例5窒素雰囲気下、化合物619.1g,35.73mmol、ビスピナコラートジボラン21.78g,85.76mmol、酢酸カリウム17.89g,182.25mmolの脱水ジメチルスルホキシド157mL懸濁液を60°Cに加熱後、ジクロロ[1,1’-ビスジフェニルホスフィノフェロセン]パラジウムIIジクロロメタン付加物1.46g,1.79molを加えた、温度を80°Cに上昇させ、4時間攪拌した。室温まで放冷後、反応混合物に水を入れ、析出した結晶を濾取し、塩化メチレンに溶解させ、硫酸マグネシウムと白土を入れ、攪拌後、濾過し、濾液を濃縮、残渣をシリカゲルカラムクロマトグラフィーヘキサン/塩化メチレン=1/1にて精製し、ヘキサンで懸洗することで化合物77.9g,収率45を得た。合成例6窒素雰囲気下、化合物713.2g,26.92mmol、4-ブロモヨードベンゼン17.67g,62.47mmol、トルエン268mL、エタノール134mL溶液に、室温でテトラキストリフェニルホスフィンパラジウム01.56g,1.35mmol、2M三りん酸カリウム水溶液67mLを加え、8時間半還流させた。室温まで放冷後、反応混合物をトルエンで抽出、有機層を水で洗浄、硫酸マグネシウムで乾燥、減圧下で濃縮した。残渣をシリカゲルカラムクロマトグラフィーヘキサン/塩化メチレン=8/1にて精製、濃縮後ヘキサンを少量入れて結晶を析出させることで化合物88.3g,収率56を得た。<ポリマーの合成>ポリマーの合成例1:目的ポリマー1化合物91.082g、3.0954mmol、化合物100.0732g、0.3749mmol、化合物20.567g、3.0954mmol、化合物81.8g、3.2826mmol及びtertブトキシナトリウム2.15g、22.32mmol、トルエン20mlを仕込み、系内を十分に窒素置換して、60°Cまで加温した溶液A。トリスジベンジリデンアセトンジパラジウムクロロホルム錯体0.069g、0.066mmolのトルエン5ml溶液に、トリ-t-ブチルホスフィン0.107g、0.528mmolを加え、60°Cまで加温した溶液B。窒素気流中、溶液Aに溶液Bを添加し、2.0時間、加熱還流反応した。化合物2および8~10が消失したことを確認し、化合物81.72gを追添加した。1.5時間加熱還流し、反応液を放冷して、反応液をエタノール300ml中に滴下し、粗ポリマー1を晶出させた。得られた粗ポリマー1をトルエン120mlに溶解させ、ブロモベンゼン0.21g、tertブトキシナトリウム2.15gを仕込み、系内を十分に窒素置換して、60°Cまで加温した溶液C。トリスジベンジリデンアセトンジパラジウムクロロホルム錯体0.069gのトルエン5ml溶液に、トリ-t-ブチルホスフィン0.107gを加え、60°Cまで加温した溶液D。窒素気流中、溶液Cに溶液Dを添加し、2時間、加熱還流反応した。この反応液に、N,N-ジフェニルアミン1.1gのトルエン5ml溶液を添加し、さらに、4時間、加熱還流反応した。反応液を放冷し、エタノール/水400ml/30ml溶液に滴下し、エンドキャップした粗ポリマー1を得た。このエンドキャップした粗ポリマー1をトルエンに溶解し、アセトンに再沈殿し、析出したポリマーを濾別した。得られたポリマーをトルエンに溶解させ、希塩酸にて洗浄し、アンモニア含有エタノールにて再沈殿した。濾取したポリマーをカラムクロマトグラフィーにより精製し、目的ポリマー1を得た0.67g。重量平均分子量Mw=95500数平均分子量Mn=66870分散度Mw/Mn=1.43ポリマーの合成例2:目的ポリマー2化合物90.7762g、2.2207mmol、化合物100.0586g、0.3001mmol、化合物50.7426g、2.2207mmol、化合物81.3g、2.3707mmol及びtertブトキシナトリウム1.55g、16.12mmol、トルエン15mlを仕込み、系内を十分に窒素置換して、60°Cまで加温した溶液A。トリスジベンジリデンアセトンジパラジウムクロロホルム錯体0.05g、0.047mmolのトルエン4ml溶液に、トリ-t-ブチルホスフィン0.077g、0.38mmolを加え、60°Cまで加温した溶液B。窒素気流中、溶液Aに溶液Bを添加し、2.0時間、加熱還流反応した。化合物5および8~10が消失したことを確認し、化合物81.3gを追添加した。2.0時間加熱還流し、反応液を放冷して、反応液をエタノール250ml中に滴下し、粗ポリマー2を晶出させた。得られた粗ポリマー2をトルエン100mlに溶解させ、ブロモベンゼン0.15g、tertブトキシナトリウム1.55gを仕込み、系内を十分に窒素置換して、60°Cまで加温した溶液C。トリスジベンジリデンアセトンジパラジウムクロロホルム錯体0.05gのトルエン5ml溶液に、トリ-t-ブチルホスフィン0.077gを加え、60°Cまで加温した溶液D。窒素気流中、溶液Cに溶液Dを添加し、2時間、加熱還流反応した。この反応液に、N,N-ジフェニルアミン0.8gのトルエン5ml溶液を添加し、さらに、4時間、加熱還流反応した。反応液を放冷し、エタノール/水300ml/20ml溶液に滴下し、エンドキャップした粗ポリマー2を得た。このエンドキャップした粗ポリマー2をトルエンに溶解し、アセトンに再沈殿し、析出したポリマーを濾別した。得られたポリマーをトルエンに溶解させ、希塩酸にて洗浄し、アンモニア含有エタノールにて再沈殿した。濾取したポリマーをカラムクロマトグラフィーにより精製し、目的ポリマー2を得た1.42g。重量平均分子量Mw=71000数平均分子量Mn=44100分散度Mw/Mn=1.61参考例:部分構造のHOMOの計算値主鎖の窒素原子を含む共役分子構造を部分構造として、これに対してPM3半経験分子軌道法で部分構造の基底状態最適化計算を行った。得られた最適化構造に対してさらにB3LYP分子軌道法で631G基底関数を使って部分構造のさらなる基底状態最適化計算を行った。全ての分子最適化計算はGaussian03プログラムで実行した。以上から最終的に得られた最適化構造におけるHOMOエネルギー値を計算した。本発明における側鎖を含む窒素原子まわりのHOMOの計算値の結果を表1に示す。HOMOエネルギー値は重合物のイオン化ポテンシャルと相関があるため、この結果から側鎖の種類により重合物のイオン化エネルギーは大きく変化すると推測される。"